(57)【要約】      （修正有）【課題】短い時間で効率よく、酸やアルカリを使用することなく処理してセルロースを分離し回収できるようにしたセルロースの分離方法を提供する。【解決手段】ヘミセルロース、セルロース及びリグニンを主成分とする木質系原料からセルロースを分離する方法であって、エチレングリコール類が分離剤として収蔵された溶解槽１に、木質系原料を投入し、溶解槽１内の分離剤を常圧下で２６０°Ｃ〜２８０°Ｃの範囲内の温度まで加熱し、木質系原料を分離剤と反応させ、分離剤から蒸発するヘミセルロース成分を凝縮させ、分離剤の温度上昇に伴って凝縮液のｐＨ値が酸性から中性に向けて変化する凝縮液のｐＨを監視し、凝縮液の温度を凝縮液のｐＨ値の変化が小さくなったときの温度を保持し、リグニンを凝縮液に溶解させる一方、凝縮液中に浮遊する粗セルロースを分離・回収する。【選択図】図１
2019085500.tif 000002
【特許請求の範囲】
【請求項１】
ヘミセルロース、セルロース及びリグニンを主成分とする木質系原料からセルロースを分離する方法であって、
エチレングリコール類が分離剤として収蔵された溶解槽（１、１００、３００）に、木質系原料を投入し、溶解槽（１、１００、３００）内の分離剤を常圧下で２６０°Ｃ〜２８０°Ｃの範囲内の温度まで加熱し、
木質系原料を分離剤と反応させ、分離剤から蒸発するヘミセルロース成分を凝縮させ、分離剤の温度上昇に伴って凝縮液のｐＨ値が酸性から中性に向けて変化する凝縮液のｐＨを監視し、凝縮液の温度を凝縮液のｐＨ値の変化が小さくなったときの温度に保持し、リグニンを分離剤に溶解させる一方、分離剤中に浮遊する粗セルロースを分離・回収するようにしたことを特徴とするセルロースの分離方法。
【請求項２】
上記分離剤から分離回収した粗セルロールを水中で回転する翼によって攪拌洗浄するとともに、切断を行って微小セルロースを得るようにした請求項１記載のセルロースの分離方法。
【請求項３】
上記微小セルロースを次亜塩素酸とカセイソーダの水溶液に浸漬して漂白するとともに微小化するようにした請求項２記載のセルロースの分離方法。
【請求項４】
上記微小セルロースに対して機械的な加圧力を与えて微細化するようにした請求項３記載のセルロースの分離方法。
【請求項５】
上記木質系原料が、竹、木及び木綿の群から選ばれる１又は複数からなる木質繊維、野菜、果物及び穀物の群から選ばれる１又は複数からなる食物繊維、あるいは綿又はパルプからなる再生繊維である請求項１記載のセルロースの分離方法。
【請求項６】
ヘミセルロースを含有しない原料を上記木質系原料とともに溶解槽（１、１００、  ３００）内の分離剤に投入するようにした請求項１記載のセルロースの分離方法。
【発明の詳細な説明】
【技術分野】
【０００１】
本発明はセルロースの分離方法に関し、特に短い時間で効率よく、しかも酸やアルカリを使用することなく処理してヘミセルロース、セルロース及びリグニンを分離してセルロースを回収するようにした方法に関する。
【背景技術】
【０００２】
近年、木材などの木質系バイオマスを石油代替エネルギーとして有効利用する技術が注目されている。木材を材料や燃料として利用する以外に、セルロース、ヘミセルロース、リグニンなどの成分を利用することが提案されている。
【０００３】
例えば、木質原料中のセルロース、ヘミセルロースから糖やバイオエタノールを製造する方法である。
【０００４】
具体的には、酸を用いた加水分解を主な糖化工程として糖やエタノールを製造する方法が提案されている（特許文献１、特許文献２）。
【０００５】
また、酵素糖化の前又は途中に機械的な微細化処理、酸、アルカリ、過酸化水素、亜塩素酸などの薬品処理による脱リグニン処理を単独で又は組み合わせて行って糖やエタノールを製造する方法が提案さている（特許文献３〜５）。
【０００６】
さらに、水酸化ナトリウムやアンモニアでのアルカリ処理による可溶化及び塩素や次亜塩素酸ナトリウムによるリグニン分解処理後、固体酸触媒を用いて加水分解（糖化）を行なう非硫酸・非酵素法による糖の製造方法が提案されている（特許文献６）。
【０００７】
また、酵素糖化処理に先立って、加圧熱水処理と機械的な微細化処理の組み合わせによる前処理、又は加熱・加圧下において二酸化炭素溶解水に浸漬する前処理を行い、酸、アルカリ、その他薬品類を使用しないで糖やエタノールを製造する方法が提案されている（特許文献７、特許文献８）。
【先行技術文献】
【特許文献】
【０００８】
【特許文献１】特開２００６−０７５００７号公報
【特許文献２】特開２００７−２０２５１８号公報
【特許文献３】特開２００８−０４３３２８号公報
【特許文献４】特開２０１１−０４１４９３号公報
【特許文献５】特開２００６−１４９３４３号公報
【特許文献６】特開２０１１−１０１６０８号公報
【特許文献７】特開２００６−１３６２６３号公報
【特許文献８】特開２０１０−０９４０９５号公報
【発明の開示】
【発明が解決しようとする課題】
【０００９】
しかし、特許文献１〜６記載の方法は、例えば、酸、アルカリやその他薬品類を用いた場合では工程が煩雑で、設備腐食、廃液処理等が厄介であるだけでなく、中和による生成物が産業廃棄物となる。
また、特許文献７、６記載の方法では加圧熱水処理や機械的な微細化処理の場合ではエネルギー消費量が大きい。
【００１０】
さらに、特許文献１〜８記載の方法では脱リグニン効果は限定的であるので、セルロースやヘミセルロースから糖又はエタノールを製造する効率に限界がある。
【００１１】
ところで、木質系バイオマス中のリグニン含有量は、通常針葉樹では約３０％前後、広葉樹では約２０〜２５％程度であるが、特許文献１〜８記載の方法では糖化処理時に、リグニン及びリグニンに胞埋されたセルロースなど、糖化されない成分が残渣として約半分前後も残存し、無駄となっている。
しかも、この残渣成分は腐敗しやすいので、有効利用するためには糖液からの残渣の分離や乾燥などを必要とするが、それには相当のエネルギーとコストがかかる。
【００１２】
本発明はかかる問題点に鑑み、短い時間で効率よく、しかも酸やアルカリを使用することなく処理してセルロースを分離し回収するようにしたセルロースの分離方法を提供することを課題とする。
【課題を解決するための手段】
【００１３】
そこで、本発明に係るセルロースの分離方法は、ヘミセルロース、セルロース及びリグニンを主成分とする木質系原料からセルロースを分離し回収する方法であって、エチレングリコール類が分離剤として収蔵された溶解槽に、木質系原料を投入し、溶解槽内の分離剤を常圧下で２６０°Ｃ〜２８０°Ｃの範囲内の温度まで加熱し、木質系原料を分離剤と反応させ、分離剤から蒸発するヘミセルロース成分を凝縮させ、分離剤の温度上昇に伴って凝縮液のｐＨ値が酸性から中性に向けて変化する上記凝縮液のｐＨを監視し、凝縮液の温度を凝縮液のｐＨ値の変化が小さくなったときの温度に保持し、リグニンを分離剤に溶解させる一方、分離剤中に浮遊する粗セルロースを分離・回収するようにしたことを特徴とする。
【００１４】
本発明の特徴の１つはエチレングリコール類を分離剤として用い、分離剤に投入した木質系原料を溶解槽内で所定の高温度まで加熱し、分離剤から蒸発するヘミセルロース成分を凝縮し、温度上昇に伴って強酸性から中性に向けて変化する凝縮液のｐＨを監視し、ｐＨが実質的に一定となった時の温度に保持し静置し、木質系原料のリグニン成分を槽底に固形分として分離する一方、分離剤中に浮遊するセルロース成分を分離し回収するようにした点にある。
【００１５】
これにより、木質系原料からヘミセルロース、セルロース及びリグニンを効率よく分離することができ、しかも温度上昇に伴って酸性から中性（又はアルカリ性）に向けて変化する凝縮液のｐＨを監視し、溶解槽内の分離剤をｐＨが実質的に一定となった時の温度に保持し静置すればよいので、短い時間で効率よく分離を行うことができる。
【００１６】
しかも、エチレングリコール類を用いればよく、酸やアルカリを使用しないので、安全性に優れ、環境問題を招来することもない。
【００１７】
さらには、溶解槽及び真空蒸発槽といった汎用な装置を用いればよく、装置が簡単で運転性に優れ、特殊な設備を必要としない。
【００１８】
エチレングリコール類にはエチレングリコールやトリエチレングリコールを用いることができる。
【００１９】
木質系原料としては竹、木及び木綿の群から選ばれる１又は複数からなる木質繊維、野菜、果物及び穀物の群から選ばれる１又は複数からなる食物繊維、あるいは綿又はパルプからなる再生繊維を用いることができる。木質系原料が竹、木、木綿、綿などの場合にはヘミセルロースが原料成分に含まれるが、麻の場合にはヘミセルロースが原料成分に含まれていないので、ヘミセルロース成分を含む木質系原料とともに処理する。ヘミセルロースは溶解槽から蒸発させて凝縮させると、ヘミセルロース液として得ることができる。
【図面の簡単な説明】
【００２０】
【図１】本発明のセルロースの分離方法の好ましい実施形態を示すシステムの構成図である。
【図２】上記実施形態における粗セルロースを洗浄し微小化するシステムの例を示す図である。
【図３】第２の実施形態を示す図である。
【図４】第３の実施形態を示す図である。
【発明を実施するための形態】
【００２１】
以下、本発明を図面に示す具体例に基づいて詳細に説明する。図１及び図２は本発明のセルロースの分離方法の好ましい実施形態を示す。図において、１はトリエチレングリコール（ＴＥＧ）が分離剤として収蔵された溶解槽である。
【００２２】
この溶解槽１では分離剤に竹、木、木綿、綿の群から選ばれる１又は複数の木質系原料が投入された状態で、分離剤を２６０°Ｃ〜２８０°Ｃの範囲内の温度まで加熱し、０．５〜１．５時間保持し、温度上昇に伴ってヘミセルロースが蒸発し、リグニンは分離剤に溶解し、リグニンを含む分離剤が抜き出され、分離剤に浮遊する粗セルロースは槽底に残留して回収されるようになっている。なお、原料には野菜、果物及び穀物（食物繊維）やパルプ（再生繊維）を用いることもできる。
【００２３】
溶解槽１には分離剤から蒸発するヘミセルロース成分を凝縮する凝縮器７が接続され、凝縮されたヘミセルロースは凝縮槽８に受けられ、そのｐＨが監視されるようになっている。
【００２４】
また、溶解槽１は槽底から抜き出された分離剤は受槽２で受けられ、加熱炉３によって加熱され、加熱された分離剤は循環ポンプ４によって送り出され、その一部は溶解槽１に循環され、溶解槽１内の分離剤を加熱するようになっている。
【００２５】
循環ポンプ４によって循環される分離剤の残部は真空蒸発槽６に送られ、分離剤が真空蒸発され、真空蒸発槽６の槽底にリグニンが分離され、リグニンは移送ポンプ１６によって移送され、凝縮器１９で凝縮されて受槽１８で受けられるようにっている。１７は加熱炉２の煙突である。
【００２６】
真空蒸発された分離剤は凝縮器１３で凝縮され、真空ポンプ１５によって負圧とされた受槽１４で受けられ、ポンプ２０によって分離剤受槽２に戻されるようになっている。
【００２７】
他方、溶解槽１の槽底に固形分として残った粗セルロースは洗浄と冷却が行われた後、溶解槽１から抜き出され、回転切断水槽９で繊維の切断と洗浄が行われて微小セルロース化され、漂白槽１０で漂白され、さらに遠心分離機１１で脱水され、その後に機械的、例えば高圧濾過機２１によって加圧されて微細化、つまりセルロースナノファイバー化（ＣＮＦ化）されて取り出され、排水は処理設備１２で処理されるようになっている。
【００２８】
ここで、分離方法について説明すると、溶解槽１では分離剤の液温が２００°Ｃ〜２６０°Ｃの範囲内の温度、例えば２００°Ｃに達すると、ヘミセルロース成分が蒸発し始め、その凝縮液のｐＨは強酸性を示す。２６０°Ｃまでは凝縮液のｐＨは上昇し、２７５°ＣでｐＨは５〜６となり、ヘミセルロース成分の留出量は低下し、留出が停止すると、加熱を停止し、０．５〜１．５時間その温度に保持して静置する。
【００２９】
次に、溶解槽１の分離剤を槽底から抜き、次いでスチームで溶解槽１の固形分（粗セルロース）を洗浄し、冷却を行い、回転切断水槽９に入れ、回転する攪拌翼によって粗セルロースを洗浄し、切断を行って微小セルロース化した後、図２に示されるように、移送ポンプ２１によって回転切断水槽９から抜き出し、フィルター２０で濾過し、ストレーナー２２で分離して受槽２３が受ける。その後、微小セルロースを漂白槽１０で次亜塩素酸とカセイソーダの水溶液に浸漬し、漂白するとともに微小セルロースをさらに微小化することができる。
【００３０】
他方、溶解槽１から抜き出した液はこげ茶色に着色しており、これを真空蒸発槽６で蒸発気化させると、槽底に粘着物状のリグニンを回収でき、蒸発気化した蒸気を凝縮させると分離剤が回収でき、再使用ができる。
【００３１】
収率は、ヘミセルロース：２４ｗｔ％（溶解槽温度２７５°Ｃ以下）、セルロース：４９ｗｔ％（溶解槽温度２７５°Ｃ以上）、リグニン：１４ｗｔ％、その他：１３ｗｔ％であった。
【００３２】
図３は第２の実施形態を示す。本例では木質系原料として古着に由来する綿を分離する設備が更に設けられている。図において、２０はエチレングリコール又はトリエチレングリコールを分離剤として収蔵する古着分離槽で、古着分離槽２０では分離剤にポリエステル／綿／ナイロン／アクリル等の繊維を素材とする古着２０１が投入され、分離剤が２００  °Ｃ  〜２８０  °Ｃに加熱されると、綿２０４が分離剤上に浮上し、ポリエステル・ナイロン・アクリルが分離剤に溶解され、釦や金具が槽底に沈降して分離される。
【００３３】
溶解槽１００にはトリエチレングリコール（ＴＥＧ）が分離剤として収蔵され、加熱炉１０１で加熱されるようになっている。１１４は加熱炉１０１の煙突である。溶解槽１００では分離剤に竹、木、麻、木綿、綿の木質系原料１２０に加えて古着に由来する綿２０４も投入され、分離剤を２６０°Ｃ〜２８０°Ｃの範囲内の温度、例えばヘミセルロースが溶解する温度、２７５°Ｃまで加熱して０．５〜１．５時間保持し、槽底には粗セルロースを固形分として残存させる一方、リグニンは分離剤に溶解し、リグニンを含む分離剤が抜き出せるようになっている。
【００３４】
溶解槽１００は槽底からリグニンを溶解した分離剤を抽出できるようになっており、抽出された分離剤はポンプ１０２で移送され、その一部は受槽１０８で受けられる一方、残部はリグニン分離塔１０３に送られ、分離剤が真空蒸発されてリグニンが分離される一方、蒸発された分離剤は凝縮されて受槽１０８に戻され、循環ポンプ１０７によって溶解槽１００に循環されるようになっている。
【００３５】
また、溶解槽１００から抜き出された分離剤は水分離塔１０４で水分が蒸発されて分離されて受槽１０８に戻される一方、分離された水分は凝縮されてタンク１０６に貯留されるようになっている。
【００３６】
溶解槽１００の槽底に固形分として残った粗セルロースは洗浄水１２１によって洗浄と冷却が行われた後、溶解槽１００から抜き出され、回転切断水槽１０９で繊維の切断と洗浄が行われて漂白槽１０２で漂白されるとともに、さらに微小化され、洗浄された後、高圧濾過器１１３によって濾過されると、ゲル状のセルロースナノファイバー（ＣＮＦ）が得られる。
【００３７】
図４は第３の実施形態を示し、これは連続分離方法を示す。本例では溶解槽３００にはトリエチレングリコール（ＴＥＧ）が分離剤として収蔵されている。
【００３８】
この溶解槽３００の槽底には分離剤の抽出部が接続され、抽出部には開閉弁３０１が設けられて、スクリューなどの可変移送機３０４に接続され、可変移送機３０４は傾斜されてその上端部側にはローラ等による液切り領域３０５が設けられている。液切りされた粗セルロースは回転切断水槽３０６に投入されて洗浄と切断が行われて微小セルロース化され、微小セルロースは漂白槽３０７に送られ、次亜塩素酸とカセイソーダの水溶液によって漂白された後、上記実施形態と同様のシステムからなるＣＮＦ製造機３０８によってＣＮＦ化されるようになっている。
【００３９】
他方、溶解槽３００には竹、木、木綿、綿の群から選ばれる１又は複数の木質系原料が間欠的に投入され、ヘミセルロース成分の蒸気が凝縮器３０２で凝縮され、受槽３０３で受けられ、その受槽３０３の凝縮液のｐＨが監視されるようになっている。
【００４０】
可変移送機３０４の最下端側からは分離剤が抜き出されて、真空蒸発塔３１０に移送され、分離剤が真空蒸発されて、リグニンが分離回収される一方、真空蒸発された分離剤は凝縮器３１１で凝縮され、真空ポンプ３１３によって負圧となった分離剤回収槽３１２に回収されるようになっている。
【００４１】
分離剤回収槽３１２内の分離剤は循環ポンプ３１４によって抜き出され、循環加熱部３１５によって加熱されて溶解槽３００に循環され、溶解槽３００を加熱するようになっている。
【００４２】
次に、分離方法について説明する。溶解槽３００には竹などの木質系原料が投入されるとともに、溶解槽３００の分離剤が加熱昇温される。分離剤の液温が２００°Ｃ〜２６０°Ｃの範囲内の温度、例えば２００°Ｃに達すると、ヘミセルロース成分が蒸発し始め、その凝縮液のｐＨは強酸性を示す。２６０°Ｃまでは凝縮液のｐＨは上昇し、２７５°ＣでｐＨは５〜６となり、ヘミセルロース成分の留出量は低下し、留出が停止すると、加熱を停止し、０．５〜１．５時間その温度に保持して静置する。
【００４３】
次に、溶解槽３００の抽出部の開閉弁３０１を開き、分離剤を可変移送機３０４の最下端側から粗セルロースと分離して抽出し、真空蒸発塔３０１で分離剤を真空蒸発し、リグニンを分離回収する一方、真空蒸発された分離剤を凝縮器３１１で凝縮し、真空ポンプ３１３によって負圧となった分離剤回収槽３１２に回収する。
【００４４】
可変移送機３０４では分離した粗セルロースは回転切断水槽３０６で洗浄し切断した後、漂白槽３０７で漂白し微小化した後、ＣＮＦ化する。
【００４５】
分離剤回収槽３１２に回収された分離剤を循環加熱部３１５で所定の温度に加熱して溶解槽３００に循環させた後、竹などの木質系原料を投入し、上記と同様の作業を行うことによってセルロースが連続的に分離回収することができる。
【符号の説明】
【００４６】
１０、１００、３００      溶解槽
【図１】
2019085500.tif 000003
【図２】
2019085500.tif 000004
【図３】
2019085500.tif 000005
【図４】
2019085500.tif 000006